(57)【特許請求の範囲】
【請求項１】
アルカリ可溶性樹脂と、ポリヒドロキシフラボノール化合物のｏ−ナフトキノンジアジドスルホン酸エステル及び臭素化ポリヒドロキシスチレンのｏ−ナフトキノンジアジドスルホン酸エステルを含有することを特徴とする感光性平版印刷版用ポジ型感光性組成物。
【請求項２】
ポリヒドロキシフラボノール化合物のｏ−ナフトキノンジアジドスルホン酸エステルが、ポリヒドロキシフラボノール化合物の有する水酸基をｏ−ナフトキノンジアジドスルホニルクロリドで６５〜１００％エステル化した化合物であることを特徴とする請求項１記載の感光性平版印刷版用ポジ型感光性組成物。
【請求項３】
臭素化ポリヒドロキシスチレンのｏ−ナフトキノンジアジドスルホン酸エステルが、臭素化ポリヒドロキシスチレンの水酸基をｏ−ナフトキノンジアジドスルホニルクロリドで１８〜３５％エステル化した化合物であることを特徴とする請求項１記載の感光性平版印刷版用ポジ型感光性組成物。
【発明の詳細な説明】
【０００１】
【発明の属する技術分野】
本発明は感光性平版印刷版（以下ＰＳ版と称する）用ポジ型感光性組成物に関し、さらに詳しくは高感度で、耐アルコール性、インキ受理性、及び現像安定性に優れたＰＳ版用ポジ型感光性組成物に関する。
【０００２】
【従来の技術】
ｏ−キノンジアジド化合物は、活性光線が照射されると分解してインデンカルボン酸を生成してアルカリ水に可溶になることが知られている。従って、ｏ−キノンジアジド化合物を含む感光性組成物は、一般にポジ原稿から正像の転写像を与える感光性組成物として平版印刷版やフォトレジスト等に広く用いられてきた。
従来、ｏ−キノンジアジド化合物とノボラック樹脂からなる光可溶化組成物は、光重合反応あるいは光架橋反応を利用したネガ型感光性組成物に比べ感度が低く、そのため長い露光時間を必要とした。
【０００３】
ポジ型フォトレジストとして最も典型的な組成物として「クレゾールホルムアルデヒドより成るノボラック樹脂／トリヒドロキシベンゾフェノンのｏ−ナフトキノンジアジドスルホン酸エステル」の例が知られている。結合剤としてのノボラック樹脂は膨潤することなくアルカリ水溶液に溶解可能であり、また生成したポジパターンをエッチングのマスクとして使用する際に、特にプラズマエッチングに対して高い耐性を有するが故にこれらのポジ型フォトレジストはＩＣ等の半導体製造工程、液晶、サーマルヘッド等の回路基板の製造に使われてきた。ところが近年集積回路はその集積度を高めており、超ＬＳＩなどの半導体基板の製造においては１μｍ以下の線幅からなる超微細加工をするために高解像を有し、露光マスクの形状を正確に写し取る高いパターン形状再現精度及び高生産性の観点から高感度を有するフォトレジストが要求された。またそのレジストパターンはドライエッチングの際にレジストの温度が上昇するため、熱変形等を起こさないようにレジストには高い耐熱性が要求された。これらの超微細加工用のポジ型フォトレジストへの要求を満足させるためにノボラック樹脂の構造、分子量分布、多種のポリヒドロキシフェニル化合物のｏ−ナフトキノンジアジド−４（５）−スルホン酸エステル及び低分子量のフェノール化合物の添加等が検討されている。
【０００４】
例えば、特開平５−３４９１２号公報には十分なフォーカス許容性を備えたポジ型フォトレジスト（以下ポジ型レジストと称する）を実現するために「ｍ−クレゾール、ｐ−クレゾール、２，３，５−トリメチルフェノールとホルムアルデヒドより成るノボラック樹脂／２−フェニル−４′，５，７−トリヒドロキシフラバノン（０．１モル）とｏ−ナフトキノンジアジド−５−スルホン酸クロリド（０．２５モル）のエステル／溶解促進剤として１，１−ビス（４−ヒドロキシフェニル）−１−フェニルエタン／溶剤として２−ヒドロキシプロピオン酸エチル」からなるポジ型レジストが提案されている。
しかし、これらのポジ型レジストをＰＳ版用ポジ型感光性組成物として使用してもその要求性能が異なるため、ポジ画像は出来るが高性能な平版印刷版としての用を成さない。
【０００５】
ポジ型ＰＳ版とは、一般に親水性支持体上に露光により可溶化し、インキ受理性を有する感光層を形成したものである（平版印刷版用ポジ型感光性組成物を親水性支持体上に塗設したものである）。この感光層に画像露光を行った後、アルカリ水で露光部を溶出除去すると画像が形成される。印刷においては、画像部が親油性で非画像部が親水性であるという性質上の差が利用される。
【０００６】
印刷物の高品質化と需要拡大に伴い平版オフセット印刷において、高速化と自動化が進められた。これに対応するため、湿し水給水方式はイソプロピルアルコール（以下ＩＰＡと称する）を湿し水に５〜１５ｖ／ｖ％添加して使用する連続給水方式が普及した。近年ＩＰＡの使用は、労働安全衛生法や消防法の規制を受け、また印刷資材の経費を増大させるので、ＩＰＡの添加量を減少させるべく、様々なアプローチが成されている。またＩＰＡの代替にはプロピレングリコールモノメチルエーテル、ジプロピレングリコールモノプロピルエーテル、トリプロピレングリコールモノエチルエーテル等の低毒性の有機溶剤を湿し水に０．１〜１０重量％添加して使用することが特公平７−８５９４７号公報に記載されている。これらの有機溶剤は水に良く混ざり、動的な表面張力を低下させる点でＩＰＡと類似した性質を有するが、ノボラック樹脂等の極性基を有する有機化合物を溶解する能力は強くＩＰＡの数倍と考えられる。また、トンボをきるためにボールペンが使用されているが、このボールペンに使用されるインキの溶剤、プレートクリーナーに含まれる界面活性剤等にポジ型ＰＳ版の画像部が侵される危険性がある。従って、今後益々ポジ型ＰＳ版の感光層には耐アルコール性（以下耐ＩＰＡ性をもって代表する）が要求される。
【０００７】
平版印刷版用ポジ型感光性組成物としては、高感度、耐アルコール性及び耐刷性等を向上する目的で多種類の提案が行われている。
例えば、米国特許第３０４６１２０号明細書に「ノボラック樹脂／ノボラック樹脂が有するＯＨ基のｏ−ナフトキノンジアジド−５−スルホン酸エステル」、特公昭４３−２８４０３号公報に「ノボラック樹脂／アセトンとピロガロールの重縮合により得られたポリヒドロキシフェニル（ピロガロール−アセトン樹脂）のｏ−ナフトキノンジアジド−５−スルホン酸エステル」、特公昭６０−５３３０１号公報に「ノボラック樹脂／ハロゲン化ポリ−ｐ−ヒドロキシフチレンのｏ−ナフトキノンジアジド−５−スルホン酸エステル」等が記載されている。
【０００８】
これらの平版印刷版用ポジ型感光性組成物をポジ型ＰＳ版の感光層に使用すると平版印刷版として一応の性能は得られるが、高感度化するためにノボラック樹脂の分子量を低下させたり、ノボラック樹脂の代わりにポリヒドロキシスチレン、ピロガロール−アセトン樹脂等のアルカリ溶解性の良い樹脂を使用すると、耐アルコール性、インキ受理性、現像安定性等が低下する。また、特公昭５６−３０８５０号公報、特開昭６０−１５００４７号公報には、第三成分として環状酸無水物やビスフェノールＡを添加してＰＳ版用ポジ型感光性組成物の感度を高める方法が記載されている。これらの第三成分を添加すると感度は上がるが現像安定性及び耐アルコール性が著しく低下する。
【０００９】
特公昭５０−５０８３号、特公昭５６−３５８５４号公報には、ポジ型ＰＳ版の画像部のインキ受理性を向上する目的でｔ−ブチルフェノールホルムアルデヒド樹脂や、これらの樹脂のｏ−ナフトキノンジアジドスルホン酸エステルをＰＳ版用ポジ型感光性組成物に少量添加する方法（感脂化剤の添加）等が記載されている。
これら感脂化剤の添加はポジ型ＰＳ版のインキ受理性を抜群に良くするが、親水性支持体上にロールコーターを用いて塗布した場合レベリング性が悪くなり塗布表面に筋むら、濃淡むらが発生する欠点がある。
【００１０】
ポジ型ＰＳ版は露光部が現像工程で除去されるため、ポジ原稿フィルムを密着して紫外線照射後現像されると、ポジ原稿フィルムに付着したゴミや汚れ、あるいは張り込み原稿フィルムのフィルムエッジ部等が露光不足になるため残りやすく必ず検版消去工程が必要である。この検版をし易くするために感光層には着色系統の色素が混入されている。
ＰＳ版のポジ型感光性組成物の感度を上げるために低分子のフェノール化合物やカルボン酸化合物を添加したときなど、その組成物がアルカリ可溶性のバランスを崩した場合に露光、現像後のポジ型ＰＳ版の非画像部に色素残りが発生し、ひどい場合には地汚れの発生の原因にもなっていた。
【００１１】
更に、高性能なポジ型ＰＳ版は真空密着時間の短縮のため感光層の上にマット加工を施している。ＰＳ版をフィルム原版と重ねて焼枠に入れ、内部を減圧にしていくとフィルム原版とＰＳ版の周りにあった空気が排出され、両者は互いに密着するはずであるが、密着がＰＳ版の周辺部から始まるので、両者の間の中心部の空気が封じ込められて抜け難くなり、その結果、残存空気を抜いてＰＳ版の感光層全面にフィルム原版を完全に密着させるには長い時間を必要としていた。また特に高感度のポジ型ＰＳ版は、露光の際感光層に含まれるジアゾニウム化合物が光分解して窒素を多量に発生させる。この窒素ガスの抜け道を作ってやらないと、感光層とフィルム原版の間にガスが滞留することになり、密着不良が発生しボケの原因になっている。
特公昭６１−２８９８８号公報、特開昭６３−２２１３４７号公報等には感光層の表面をマット化して真空密着性を改善することが記載されている。
【００１２】
【発明が解決しようとする課題】
本発明は高感度で、耐アルコール性、インキ受理性、及び現像安定性に優れた高性能なＰＳ版用ポジ型感光性組成物を提供することにある。
【００１３】
【課題を解決するための手段】
本発明者等は、かかる課題を解決するために鋭意研究を重ねた結果、アルカリ可溶性樹脂とポリヒドロキシフラボノール化合物(Polyoxyflavonoles) のｏ−ナフトキノンジアジド−スルホン酸エステル（第１のｏ−キノンジアジド化合物）からなるポジ型感光性組成物がシクロヘキサノン、ジメチルホルムアミド、ジメチルアセトアミド、多価アルコールのモノ及び／又はジアルキルエーテルを含有する有機溶剤に溶解し、この組成物の感光層を塗設したＰＳ版の画像部が抜群の耐アルコール性とインキ受理性を有することを見いだした。この知見を基本にして上記組成に臭素化ポリヒドロキシスチレンのｏ−ナフトキノンジアジドスルホン酸エステル（第２のｏ−キノンジアジド化合物）を加えることにより上記課題を満足させる本発明のＰＳ版用ポジ型感光性組成物を完成させるに至った。
【００１４】
【発明の実施の形態】
以下本発明を詳細に説明する。
まずポリヒドロキシフラボノール化合物のｏ−ナフトキノンジアジドスルホン酸エステルについて説明する。フラボノール化合物（Flavonoles）は以下の化学構造式を基本とする。
【化１】
0003811798.tif 000002
【００１５】
ポリヒドロキシフラボノール化合物には、５，７，４−Trioxyflavonole （ケムフェロール）、７，３′，４′，５′−Tetraoxyflavonole （ロビネチン）．５，７，２′，４′−Tetraoxyflavonole （モリン）、５，７，３′，４′−Tetraoxyflavonole （クェルセチン、以下ケルセチンと称する）、５，６，７，３′，４′−Pentaoxyflavonole （クェルセタチゲン）、５，７，８，３′，４′−Pentaoxyflavonole （ゴッシペチン）等がある。本発明に用いる第１のｏ−キノンジアジド化合物は、これらのポリヒドロキシフラボノール化合物が有する水酸基をｏ−ナフトキノンジアジド−５−スルホニルクロリド及び／又はｏ−ナフトキノンジアジド−４−スルホニルクロリドを６５〜１００％エステル化したものである。エステル化率が６５％以下では現像安定性が低下してくる。好ましくは７５％以上エステル化したものが良い。
【００１６】
これらのポリヒドロキシフラボノール化合物のｏ−ナフトキノンジアジド−５−スルホン酸エステルは、一般にＰＳ版用ポジ型感光性組成物の塗布溶媒として使用されるエチレングリコールモノメチルエーテル（メチルセロソルブ）、エチレングリコールモノメチルエーテルアセテート（メチルセロソルブアセテート）、エチレングリコールモノエチルエーテル（エチルセロソルブ）、エチレングリコールモノエチルエーテルアセテート（エチルセロソルブアセテート）、エチレングリコールモノブチルエーテル（ブチルセロソルブ）、プロピレングリコールモノメチルエーテル、ジエチレングリコールジメチルエーテル（メチルジグライム）、ジエチレングリコールエチルメチルエーテル、乳酸エチル、メチルエチルケトン等の有機溶剤にほとんど不溶である。しかし、シクロヘキサノン、ジメチルホルムアミド、ジメチルアセトアミド及び多価アルコールのモノ及び／又はジアルキルエーテル等には２〜１０重量％以上溶解する。
【００１７】
本発明に用いるアルカリ可溶性樹脂としては、この種の分野で使用されているものを用いることが出来るが、例えば、ノボラック樹脂、フェノール性水酸基を有するビニル系重合体（例えばｐ−ヒドロキシフェニルエチルメタクリレート共重合体、ｐ−ヒドロキシスチレン共重合体等）、多価フェノールとアルデヒド又はケトンとの縮合樹脂、Ｎ−（ｐ−トルエンスルホニル）メタクリルアミドとメタクリル酸メチルの共重合体等が挙げられる。またこれらの樹脂は併用することもできる。
【００１８】
ノボラック樹脂としては、クレゾール／ホルムアルデヒド樹脂（例えばｍ−クレゾール／ホルムアルデヒド樹脂、ｍ−，ｐ−混合クレゾール／ホルムアルデヒド樹脂、クレゾール及びｍ−又はｐ−アルキルフェノールとホルムアルデヒドとの縮合樹脂）、多価フェノールとケトンとの縮合樹脂としてはピロガロールとアセトンの重縮合により得られる樹脂（以下ピロガロール−アセトン樹脂と称する）を使用するのが良い。
これらのアルカリ可溶性樹脂は塗布性を考慮すると重量平均分子量が１５００以上のものが好ましい。
【００１９】
本発明の感光性組成物における上記アルカリ可溶性樹脂の占める割合は溶剤を除いた固形分の５０〜９０重量％、更に好ましくは６０〜８５重量％である。
更に本発明は、上記ＰＳ版用ポジ型感光性組成物の抜群の耐アルコール性、インキ受理性を維持して高感度、現像安定性を実現するために臭素化ポリヒドロキシスチレンのｏ−ナフトキノンジアジドスルホン酸エステルを加えたものである。
本発明に用いる第２のｏ−キノンジアジド化合物は、臭素化ポリ−ｐ−ヒドロキシスチレンの有する水酸基をｏ−ナフトキノンジアジド−５−スルホニルクロリドで１８〜３５％エステル化したものである。
エステル化は１８％以下では耐アルコール性が低下し、また、３５％以上では感度が低下することから上記の範囲とした。
臭素化ポリ−ｐ−ヒドロキシスチレンとしては、臭素化が芳香核１個当たり平均１．５で、重量平均分子量５０００〜１２０００のものが好ましい。
【００２０】
この臭素化ポリ−ｐ−ヒドロキシスチレンのｏ−ナフトキノンジアジド−５−スルホン酸エステルは、耐アルコール性はあるが、感度を上げるためには現像液に使用するアルカリ水溶液に溶解しやすいノボラック樹脂を２倍重量以上添加しなければならない。そうなるとこのｏ−キノンジアジド化合物を含むポジ型感光層は、３０％ＩＰＡ水溶液には耐えるがそれ以上の耐アルコール性には問題が発生していた。本発明はこれらの問題も解決し得るものである。
本発明のｏ−キノンジアジド化合物の感光性組成物に占める割合は、第１のｏ−キノンジアジド化合物が溶剤を除いた固形分の５〜２５重量、第２のｏ−キノンジアジド化合物は５〜２５重量％が好ましい。
その他必要ならば公知のｏ−キノンジアジド化合物を少量添加することが出来る。
【００２１】
本発明のポジ型感光性組成物には、焼き出し剤として、露光により酸もしくは遊離基を生成する化合物を含有させることができる。例えば２，４−ビス−（トリクロロメチル）−６−ｐ−メトキシフェニル−ｓ−トリアジン．２，４−ビス−（トリクロロメチル）−６−ｐ−メトキシスチリル−ｓ−トリアジン．２−トリクロロメチル−５−（ｐ−メトキシスチリル）−１，３，４−オキサジアゾール等の化合物が挙げられる。
本発明の感光性組成物における上記露光により酸もしくは遊離基を生成する化合物の占める割合は溶剤を除いた固形分の０．２〜１．５重量％が好ましい。
【００２２】
本発明のポジ型感光性組成物は、上記の露光により酸もしくは遊離基を生成する化合物と共に、酸もしくは遊離基と反応することによって色調を変える変色剤が含有される。このような変色剤としては、発色するものと褪色又は変色するものとの２種類があるがポジ型ＰＳ版としては褪色するものが好ましい。
例えばエチルバイオレット、クリスタルバイオレット、ビクトリアピュアブル−ＢＯＨ（保土ケ谷化学（株）製）、オイルブルー＃６０３（オリエント化学工業（株）製）、ローダミン６Ｇ、ｐ−ジメチルアミノフェニルイミノ−５−ピラゾロン等が挙げられる。
これらの色素類はＰＳ版の検版工程での画像を見易くする役割も兼ね備えて添加されるもので、本発明の感光性組成物における上記色素類の占める割合は溶剤を除いた固形分の０．５〜２．０重量％が好ましい。
【００２３】
その他本発明のＰＳ版用ポジ型感光性組成物は、必要に応じて可塑剤、塗布性向上剤、感脂化剤、界面活性剤等の添加剤を含むことが出来る。
本発明において、上記各成分をシクロヘキサノン、ジメチルホルムアミド、ジメチルアセトアミド及び多価アルコールのモノ及び／又はジアルキルエーテル等を含有する塗布溶剤に溶解してポジ型感光液（ＰＳ版用ポジ型感光性組成物）を作成し、親水性支持体上に塗布する。
【００２４】
多価アルコールのモノ及び／又はジアルキルエーテルとしてはジエチレングリコールモノメチルエーテル（メチルカルビトール）、トリエチレングリコールジメチルエーテル（メチルトリグライム）、テトラエチレングリコールジメチルエーテル（メチルテトラグライム）等がある。塗布溶剤は単独で使用してもよいし、またポジ型ＰＳ版用感光液に使用する一般の塗布溶剤に混合させて使用してもよい。
【００２５】
本発明の感光性組成物における塗布溶剤の占める割合は、塗布方法によって増減する。例えばロールコーターに使用するポジ型感光液の溶剤量は、一般に感光液の４０〜８０重量％が好ましい。親水性支持体としては、一般にアルミニウム板を砂目立て処理後、陽極酸化処理等が施された板が用いられる。塗布量は固形分として１．０〜３．０ｇ／ｍ2 の範囲が好ましい。
塗布する方法としては、一般に公知のロールコーター、グラビアコーター、ホェラーコーター、ワイヤーバーコーター等を用いることが出来る。
親水性支持体上に塗布された感光層の上に、必要に応じて、更にフィルム原版との真空密着性を改善するためにマット加工が施される。かくして得られたポジ型ＰＳ版は、定法に従い露光、現像することによって平版印刷版を得ることが出来る。
【００２６】
【実施例】
以下合成例及び実施例により本発明を詳細に説明するが、本発明はこれに限定されるものでない。
【００２７】
合成例１
ケルセチンのｏ−ナフトキノンジアジド−５−スルホン酸エステルの合成（エステル化率  １００％）
温度計、攪拌機及び滴下装置を備え付けた三つ口フラスコにジオキサン２４０ｇとＮ−メチルピロリドン３７ｇの混合液を仕込み、攪拌しながらケルセチン１２．１ｇ（０．０４モル）、ｏ−ナフトキノンジアジド−５−スルホニルクロリド５３．８ｇ（０．２モル）を添加溶解する。これにトリエタノールアミン７０ｇとジオキサン２１０ｇとの混合液を３０℃以上にならないように注意しながら滴下した。更に２５℃、３時間攪拌して反応後、この反応液を濾過し、得られたろ液に濃度３５％塩酸２５ｇを水１０００ｇで希釈した希塩酸溶液を加えて反応物を析出させ、得られた析出物を水で十分に洗浄し、最後にＩＰＡで洗浄した後、４０℃以下の乾燥器中で乾燥した。
こうして得られたエステル化物はメチルセロソルブ、エチルセロソルブ、エチルセロソルブアセテート、乳酸エチル、メチルエチルケトン等にはほとんど不溶であったが、シクロヘキサノン、ジメチルホルムアミド、ジメチルアセトアミド、メチルカルビトール、メチルトリグライム、メチルテトラグライム等の有機溶剤には２〜１０重量％以上溶解した。
【００２８】
合成例２
ケルセチンのｏ−ナフトキノンジアジド−５−スルホン酸エステルの合成（エステル化率  ５０％）
合成例１で使用したｏ−ナフトキノンジアジド−５−スルホニルクロリド５９．７ｇの代わりにｏ−ナフトキノンジアジド−５−スルホニルクロライド２６．９ｇ（０．１モル）を使用した以外は合成例１と同様に合成反応後、洗浄してエステル化物を得た。
こうして得られたエステル化物はメチルセロソルブに３．０重量％、メチルエチルケトンに２．０重量％溶解した。シクロヘキサノン、メチルカルビトール、メチルジグライム、メチルトリグライム等には１０重量％以上溶解した。
【００２９】
合成例３
ゴッシペチンのｏ−ナフトキノンジアジド−５−スルホン酸エステルの合成（エステル化率  １００％）
合成例１で使用したケルセチン１２．１ｇの代わりにゴッシペチン１２．７ｇ（０．０４モル）を使用した以外は合成例１と同様に合成反応後、洗浄してエステル化物を得た。
こうして得られたエステル化物はメチルセロソルブ、エチルセロソルブ、メチルエチルケトン等にほとんど不溶、シクロヘキサノン、ジメチルホルムアミド、メチルトリグライム、メチルテトラグライム等の有機溶剤には２〜１０重量％以上溶解した。
【００３０】
実施例１
厚さ０．３ｍｍのアルミニウム板をナイロンブラシと６００メッシュの研磨砂水懸濁液を用いてその表面を砂目立てした後、よく水で洗浄した。この板を２０％の水酸化ナトリウム水溶液に浸漬してエッチングした後、流水で水洗後２０％硝酸で中和洗浄、水洗した。これを１％硝酸水溶液中で交流電流を用いて、電流密度２０Ａ／ｃｍ以上で電解粗面化処理を行った。次に２０％水酸化ナトリュウム水溶液に浸漬してエッチング後流水で水洗する。更に２０％硫酸水溶液で中和洗浄水洗した。この板を１５％硫酸の電解液中で２．５ｇ／ｍ2 の陽極酸化皮膜を設けた後、水洗乾燥した。
このように処理したアルミニウム板に下記組成の感光液（実施例１）及び比較例１，２，３，４に記載の組成の感光液をホエラーを用いて膜厚２．０〜２．２ｇ／ｍ2 に塗布し、１００℃で１０分間熱風恒温乾燥し、この感光層の上に更に、重量平均分子量が５０００のポリアクリル酸の１％水溶液４００ｃｃに小麦デンプン粒６ｇを添加して攪拌した水性懸濁液をスプレーガンにより塗布し６０℃で３０秒間乾燥させてポジ型ＰＳ版を作成した。
【００３１】
0003811798.tif 000003
【００３２】
比較例１〜４は感光液の組成のみを示すが、上記のようにこれらの感光液を塗布して比較例１〜４のポジ型ＰＳ版を得た。
比較例１
実施例１の感光液組成に使用された合成例１のエステル化物の代わりに合成例２のエステル化物を使用した感光液組成物。
【００３３】
比較例２（特開平１−２８０７４８号公報に記載されているもの）
0003811798.tif 000004
【００３４】
比較例３
0003811798.tif 000005
【００３５】
比較例４
0003811798.tif 000006
【００３６】
これらのポジ型ＰＳ版にKodakstep Tablet No2（以下グレースケールと称する）及び解像力チャートを密着させ、１ＫＷ超高圧水銀灯で１ｍの距離から露光後４％のメタケイ酸ソーダ水溶液を用いて２５℃３０秒バット現像した後水洗して現像処理を行った。
このときの適正露光時間は濃度差０．１５のグレースケールで５段が完全クリアーとなる点とし、これによりポジ型ＰＳ版の感度とした。また４％メタケイ酸ソーダ水溶液で２５℃バット現像にて、３０秒現像におけるグレースケールのベタ段数と５分浸漬現像におけるベタ段数の変化値を現像安定性として求めた。この時、画像部での水の弾き具合を比較して観察した。
また各ＰＳ版の画像部をＩＰＡを湿した脱脂綿で同じ様に版面をこすり、画像部の侵され方を調べた（耐ＩＰＡ性）。
【００３７】
更に各印刷版をリスコートゴム（冨士薬品工業（株）製）を水で倍に希釈してゴム引き処理後、オフセット印刷機に取り付けて印刷を行って、印刷初期における印刷物のインキ着肉状態を比較した。
これらのポジ型ＰＳ版の感度（露光時間）、現像後の水弾き状態、現像安定性、耐ＩＰＡ性、印刷初期における印刷物のインキ着肉状態等の結果を表１に示す。
【００３８】
0003811798.tif 000007
【００３９】
表１からわかるように、比較例２，３，４に比べポリヒドロキシフラボノールのｏ−ナフトキノンジアジドスルホン酸エステルと臭素化ポリヒドロキシスチレンのｏ−ナフトキノンジアジドスルホン酸エステルを含有する感光液を塗布した実施例１のポジ型ＰＳ版は明らかに高感度（露光時間が短い）を有しており、現像後画像部の水弾きも良い。現像安定性は比較例２及び比較例３よりわずかに劣るけれども実際全く問題にならない程度である。
【００４０】
実施例１のポジ型ＰＳ版の感光層は、従来公知の比較例２及び比較例３の感光層に比べてノボラック樹脂の割合が多いにもかかわらず耐ＩＰＡ性が優れている。
また印刷初期における印刷物のインキ着肉状態が良好なので実施例１のポジ型ＰＳ版の画像部はインキ受理性及びインキ転移性も良いことが判る。
比較例１はケセルチンの水酸基をｏ−ナフトキノンジアジド−５−スルホニルクロリドで５０％エステルした化合物を使用したため、感度と水弾き、インキ着肉状態は良いが、現像安定性、耐ＩＰＡ性が悪いので、湿し水やトンボを切るために使用するボールペンのインキ溶剤や、界面活性剤等が含まれるプレートクリーナー等で侵されて画像を壊す危険性がある。
比較例４は、ポリヒドロキシフラボノールのｏ−ナフトキノンジアジドスルホン酸エステルのみを感光剤としているため、耐ＩＰＡ性、現像後の水弾き及びインキ着肉状態は良好であるが感度及び現像安定性が劣っていた。
【００４１】
実施例２
実施例１と同様に処理したアルミニウム板に次の感光液を実施例１と同様にホエラーを用いて塗布し、１００℃にて１０分間乾燥してポジ型ＰＳ版を作成した。
0003811798.tif 000008
【００４２】
このポジ型ＰＳ版は実施例１と同様に露光、現像したところ、感度が高く、現像安定性及び画像部の耐ＩＰＡ性も良好であった。連続給水方式を採用した平版オフセット印刷機に取り付けて印刷したところ、この印刷版は印刷の初期においてもインキ受理性が良く、良好な印刷物を１２万部刷了できた。
【００４３】
【発明の効果】
本発明のポジ型感光性組成物は、高感度で、耐アルコール性、インキ受理性、及び現像安定性に優れているため、高性能な感光性平版印刷版用のポジ型感光層として好適に使用出来る。また、本発明による感光層は真空密着性を改善するためのマット加工等も容易に出来、このような加工を施しても感光性等の特性が損なわれることもない。